Patent WO-2009131234-A1 (WO)
Title: Procédé pour la fabrication d'un film de revêtement multicouche
Inventor: HAYASHI KOUKI
IPC: C09D5/00
Filed: 2009-04-21
Abstract: La présente invention porte sur un procédé pour la fabrication d'un film de revêtement multicouche, lequel consiste à appliquer une composition de revêtement intermédiaire à base d'eau sur un film de revêtement électrolytiquement déposé pour former un film de revêtement intermédiaire ; à appliquer une composition de revêtement de base à base d'eau sur le film de revêtement intermédiaire pour former un film de revêtement de base ; à appliquer une composition de revêtement transparente sur le film de revêtement de base pour former un film de revêtement transparent ; et à simultanément faire cuire et faire durcir le film de revêtement intermédiaire, le film de revêtement de base appliqué sur celui-ci et le film de revêtement transparent encore appliqué sur ceux-ci afin de former un film de revêtement multicouche, la composition de revêtement intermédiaire à base d'eau comprenant une émulsion d'une résine acrylique contenant des groupes hydroxyles comprenant 27 à 65 % en poids d'un monomère styrénique, l'émulsion ayant une tolérance à l'eau se situant dans une plage de 0,2 à 5 et une tolérance à l'hexane se situant dans une plage de 5 à 25 ; une résine de polyester contenant des groupes hydroxyles ; une résine de mélamine ; un carbodiimide ; et un épaississant associatif, l'épaississant associatif comprenant un composé uréthane (A) représenté par la formule (1) et un composé uréthane (B) représenté par la formule (2) : R-(OA) m -O-C(=O)-NH-Y-NH-C(=O)-O-(AO) n -R (1) R-(OA) a -[O-C(=O)-NH-Y-NH-C(=O)-(OA) b ] c -O-C(=O)-NH-Y-NH-C(=O)-O-(AO) d -R (2) où R représente indépendamment un groupe hydrocarboné ayant 8 à 24 atomes de carbone, Y représente indépendamment un résidu résultant d'une élimination de deux groupes isocyanates à partir d'un diisocyanate, OA représente indépendamment un groupe oxyalkylène ayant 2 à 4 atomes de carbone, AO représente indépendamment un groupe alkylèneoxy ayant 2 à 4 atomes de carbone, O représente un atome d'oxygène, C représente un atome de carbone, N représente un atome d'azote, m représente indépendamment un entier de 20 à 500, n représente indépendamment un entier de 20 à 500, a représente indépendamment un entier de 1 à 100, d représente indépendamment un entier de 1 à 100, b représente un entier de 40 à 500, c représente un entier de 1 à 5, b par c (ou b x c) représente un entier de 150 à 2 500 et R peut être identique ou différent et Y peut être identique ou différent, chacun des composés uréthanes (A) et (B) ayant au moins 80 % en poids de groupes oxyéthylène et de groupes éthylèneoxy par rapport au poids total des groupes oxyalkylène et des groupes alkylèneoxy, le rapport en poids de l'émulsion de résine acrylique contenant des groupes hydroxyles à l'épaississant associatif se situant dans une plage de 100/0,1 à 100/50 sur la base de la teneur en matières solides, afin de fournir le film de revêtement multicouche avec un excellent aspect extérieur par une procédure à trois enductions et une cuisson (3C1B), la viscosité de la composition de revêtement intermédiaire étant ajustée et, en outre, le rapport du caractère hydrophile ou caractère hydrophobe de la résine dans la composition de revêtement intermédiaire étant ajusté, afin de supprimer de façon significative une coulure de la composition de revêtement intermédiaire à base d'eau au cours de la procédure d'enduction.